ПРОДУКТЫ ИЗ АЛЮМИНИЕВЫХ СПЛАВОВ И СПОСОБЫ ИХ ПОЛУЧЕНИЯ

1. Способ изготовления продукта из алюминиевого сплава, включающий:
(a) диспергирование металлического порошка в слое, причем металлический порошок содержит первые металлические частицы и вторые металлические частицы;
(i) при этом первые металлические частицы содержат алюминий;
(ii) при этом вторые металлические частицы представляют собой частицы из металла и неметалла и при этом частицы из металла и неметалла выбирают из группы, состоящей из частиц оксида металла, частиц карбида металла, частиц нитрида металла и их комбинаций;
(b) селективное нагревание части металлического порошка до температуры выше температуры ликвидуса продукта из алюминиевого сплава;
(c) формирование ванны расплавленного металла;
(d) охлаждение ванны расплавленного металла со скоростью охлаждения по меньшей мере 1000 °С в секунду; и
(e) повторение стадий (a)- (d) до тех пор, пока не будет завершено изготовление продукта из алюминиевого сплава.
2. Способ по п. 1, в котором первые металлические частицы представляют собой первые однокомпонентные металлические частицы, и причем первые однокомпонентные металлические частицы состоят по существу из алюминия.
3. Способ по п. 1, в котором первые металлические частицы представляют собой первые многокомпонентные металлические частицы, причем первые многокомпонентные металлические частицы содержат алюминий и по меньшей мере один другой металл.
4. Способ по п. 3, в котором первые многокомпонентные металлические частицы состоят из алюминиевого сплава.
5. Способ по п. 3, в котором первые многокомпонентные металлические частицы состоят из алюминиевого сплава, причем алюминиевый сплав выбирают из группы, состоящей из алюминиевых сплавов 2xxx, 3xxx, 4xxx, 5xxx, 6xxx, 7xxx и 8xxx.
2
3
3
4
2
6. Способ по любому из пп. 1-5, в котором вторые металлические частицы включают в себя по меньшей мере одно из AlO, TiC, SiN и TiB.
2
7. Способ по любому из пп. 1-5, в котором вторые металлические частицы включают в себя частицы TiB.
8. Способ по любому из пп. 1-7, в котором первые металлические частицы имеют первое заданное распределение частиц по размеру, в котором вторые металлические частицы имеют второе заданное распределение частиц по размеру, и причем первое заданное распределение частиц по размеру отличается от второго заданного распределения частиц по размеру.
9. Способ получения продукта из алюминиевого сплава, включающий:
(a) первое изготовление первой области тела из алюминиевого сплава с применением первого металлического порошка, причем первый металлический порошок содержит алюминий;
(i) при этом первая стадия изготовления включает применение аддитивного производства для изготовления первой области продукта из алюминиевого сплава;
(b) второе изготовление второй области тела из алюминиевого сплава с применением второго металлического порошка, при этом второй металлический порошок содержит частицы из металла и неметалла, при этом частицы из металла и неметалла выбирают из группы, состоящей из частиц оксида металла, частиц карбида металла, частиц нитрида металла и их комбинаций;
(i) при этом вторая стадия изготовления включает применение аддитивного производства для изготовления второй области продукта из алюминиевого сплава;
(ii) причем вторая область смежна с первой областью.
10. Способ по п. 9, в котором первый металлический порошок содержит металлические частицы, причем металлические частицы содержат алюминий и при этом металлические частицы выбирают из группы, состоящей из первых однокомпонентных металлических частиц, первых многокомпонентных металлических частиц, первых частиц из металла и неметалла и их комбинаций.
11. Способ по любому из пп. 9-10, в котором второй металлический порошок дополнительно содержит многокомпонентные металлические частицы.
12. Способ по любому из пп. 9-11, в котором второй металлический порошок содержит неметаллические частицы.
13. Проволока для применения в электронно-лучевом или плазменно-дуговом способе аддитивного производства, содержащая:
наружный трубчатый участок; и
объем частиц, содержащихся в пределах наружного трубчатого участка;
причем наружный трубчатый участок состоит из алюминиевого сплава 1xxx, и
при этом объем частиц, содержащихся в пределах наружного трубчатого участка, выбирают из группы, состоящей из однокомпонентных металлических частиц, многокомпонентных металлических частиц, частиц из металла и неметалла, неметаллических частиц и их комбинаций.
2
14. Проволока по п. 13, в которой объем частиц содержит частицы TiB.
15. Способ, включающий:
применение проволоки по любому из пп. 13-14 для изготовления продукта из алюминиевого сплава, причем применение включает применение электронно-лучевого или плазменно-дугового способа аддитивного производства.